【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
架橋親水性コーティングをその上に備えるシリコーンヒドロゲルコンタクトレンズを製造する方法であって、
（ａ）アミノ基及び／又はカルボキシル基をコンタクトレンズの表面上及び／又は表面近傍に有するシリコーンヒドロゲルコンタクトレンズ、並びに水溶性で熱架橋しうる親水性ポリマー材料を得る工程［ここで、このシリコーンヒドロゲルコンタクトレンズは、アミノ基又はカルボキシル基又は両方をコンタクトレンズの表面上及び／又は表面近傍に含み、そしてこの親水性ポリマー材料は、（ｉ）エピクロロヒドリン官能化ポリアミン又はポリアミドアミンから誘導された、２０％〜９５％（重量％）の第１のポリマー鎖、（ii）アミノ基、カルボキシル基、チオール基、及びこれらの組合せよりなる群から選択される少なくとも１個の反応性官能基を有する少なくとも１種の親水性増強剤から誘導された、５％〜８０％（重量％）の親水性部分又は第２のポリマー鎖、並びに（iii）第１のポリマー鎖の一部、又は第１のポリマー鎖に共有結合したペンダント若しくは末端基である正電荷を持つアゼチジニウム基を含み、そしてここで、この親水性部分又は第２のポリマー鎖は、それぞれエピクロロヒドリン官能化ポリアミン又はポリアミドアミンの１個のアゼチジニウム基と、親水性増強剤の１個のアミノ、カルボキシル又はチオール基との間に形成される１個以上の共有結合を介して第１のポリマー鎖に共有結合している］；並びに
（ｂ）水溶液中で親水性ポリマー材料の存在下で４０℃〜１４０℃までの及びこの温度で、親水性ポリマー材料をシリコーンヒドロゲルコンタクトレンズの表面上に、それぞれ親水性ポリマー材料の１個のアゼチジニウム基と、コンタクトレンズの表面上及び／又は表面近傍の反応性官能基の１個との間に形成される第２の共有結合を介して共有結合させるのに充分な時間、シリコーンヒドロゲルコンタクトレンズを加熱し、それによってシリコーンヒドロゲルコンタクトレンズ上に架橋親水性コーティングを形成する工程［ここで、この架橋親水性コーティングを備えるシリコーンヒドロゲルコンタクトレンズは、９０度以下の平均水接触角を有することを特徴とする、表面湿潤性を有する］を含む製造方法。
【請求項２】
親水性増強剤が、１個以上のアミノ、カルボキシル及び／又はチオール基を有する親水性ポリマーであり、親水性増強剤としての親水性ポリマー中のアミノ、カルボキシル又はチオール基を有するモノマー単位の含量が、親水性ポリマーの総重量に基づいて、４０％（重量％）未満である、請求項１に記載の方法。
【請求項３】
親水性増強剤としての親水性ポリマーが、１個だけのアミノ、カルボキシル又はチオール基を有するポリエチレングリコール；２個の末端アミノ、カルボキシル及び／又はチオール基を持つポリエチレングリコール；１個以上のアミノ、カルボキシル及び／又はチオール基を持つマルチアームポリエチレングリコール；１個以上のアミノ、カルボキシル及び／又はチオール基を持つポリエチレングリコールデンドリマーである、請求項２に記載の方法。
【請求項４】
親水性増強剤としての親水性ポリマーが、（１）０．１％〜３０％（重量％）の少なくとも１種の反応性ビニルモノマー並びに（２）少なくとも１種の非反応性親水性ビニルモノマー及び／又は少なくとも１種のホスホリルコリン含有ビニルモノマーを含む組成物の重合産物であるコポリマー；あるいはその組合せである、請求項２に記載の方法［ここで、
反応性ビニルモノマーは、（メタ）アクリル酸アミノ−Ｃ１−Ｃ６アルキル、（メタ）アクリル酸Ｃ１−Ｃ６アルキルアミノ−Ｃ１−Ｃ６アルキル、アリルアミン、ビニルアミン、アミノ−Ｃ１−Ｃ６アルキル（メタ）アクリルアミド、Ｃ１−Ｃ６アルキルアミノ−Ｃ１−Ｃ６アルキル（メタ）アクリルアミド、アクリル酸、Ｃ１−Ｃ１２アルキルアクリル酸、Ｎ，Ｎ−２−アクリルアミドグリコール酸、β−メチル−アクリル酸、α−フェニルアクリル酸、β−アクリルオキシプロピオン酸、ソルビン酸、アンゲリカ酸、ケイ皮酸、１−カルボキシ−４−フェニル−１，３−ブタジエン、イタコン酸、シトラコン酸、メサコン酸、グルタコン酸、アコニット酸、マレイン酸、フマル酸、トリカルボキシエチレン、及びこれらの組合せよりなる群から選択され；
非反応性親水性ビニルモノマーは、アクリルアミド、メタクリルアミド、Ｎ，Ｎ−ジメチルアクリルアミド、Ｎ，Ｎ−ジメチルメタクリルアミド、Ｎ−ビニルピロリドン、メタクリル酸Ｎ，Ｎ−ジメチルアミノエチル、アクリル酸Ｎ，Ｎ−ジメチルアミノエチル、Ｎ，Ｎ−ジメチルアミノプロピルメタクリルアミド、Ｎ，Ｎ−ジメチルアミノプロピルアクリルアミド、メタクリル酸グリセロール、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸２−ヒドロキシエチル、（メタ）アクリル酸ヒドロキシプロピル、１５００ダルトン以下の重量平均分子量を有するＣ１−Ｃ４−アルコキシポリエチレングリコール（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、ビニルアルコール（コポリマー中の酢酸ビニルの加水分解型）、及びこれらの組合せよりなる群から選択される］。
【請求項５】
親水性増強剤としての親水性ポリマーが、アクリルアミド、Ｎ，Ｎ−ジメチルアクリルアミド、Ｎ−ビニルピロリドン、Ｎ−ビニル−Ｎ−メチルアセトアミド、（メタ）アクリル酸グリセロール、（メタ）アクリル酸ヒドロキシエチル、Ｎ−ヒドロキシエチル（メタ）アクリルアミド、（メタ）アクリロイルオキシエチルホスホリルコリン、４００ダルトン以下の重量平均分子量を有するＣ１−Ｃ４−アルコキシポリエチレングリコール（メタ）アクリレート、ビニルアルコール、Ｎ−メチル−３−メチレン−２−ピロリドン、１−メチル−５−メチレン−２−ピロリドン、５−メチル−３−メチレン−２−ピロリドン、（メタ）アクリル酸Ｎ，Ｎ−ジメチルアミノエチル、Ｎ，Ｎ−ジメチルアミノプロピル（メタ）アクリルアミド、及びこれらの組合せよりなる群から選択される、非反応性親水性ビニルモノマーのモノアミノ−、モノカルボキシル−、ジアミノ−又はジカルボキシル末端のホモ−又はコポリマーである、請求項２に記載の方法。
【請求項６】
親水性増強剤としての親水性ポリマーが、アミノ−又はカルボキシル含有多糖類、ヒアルロン酸、コンドロイチン硫酸、又はこれらの組合せである、請求項２に記載の方法。
【請求項７】
親水性増強剤としての親水性ポリマーの重量平均分子量ＭＷが、５００〜１，０００，０００である、請求項２〜６のいずれか１項に記載の方法。
【請求項８】
親水性増強剤が、アミノ−、カルボキシル−又はチオール含有単糖類；アミノ−、カルボキシル−又はチオール含有二糖類；及びアミノ−、カルボキシル−又はチオール含有オリゴ糖類である、請求項１に記載の方法。
【請求項９】
加熱の工程が、密閉レンズパッケージ中のパッケージング溶液に浸したシリコーンヒドロゲルコンタクトレンズを、１１８℃〜１２５℃の温度で大体２０〜９０分間オートクレーブ処理することにより、シリコーンヒドロゲルコンタクトレンズ上に架橋親水性コーティングを形成して実行される、請求項１〜６及び８のいずれか１項に記載の方法［ここで、このパッケージング溶液は、６．０〜８．５のｐＨを維持するのに充分な量で少なくとも１種の緩衝剤を含み、そして２００〜４５０ミリオスモル（mOsm）の張度、及び２５℃で１センチポアズ〜２０センチポアズの粘度を有する］。
【請求項１０】
パッケージング溶液が、０．０１％〜２％（重量％）の熱架橋しうる親水性ポリマー材料を含む、請求項９に記載の方法。
【請求項１１】
更に、加熱の工程の前に、室温でシリコーンヒドロゲルコンタクトレンズを熱架橋しうる親水性ポリマー材料の水溶液と接触させて熱架橋しうる親水性ポリマー材料のトップ層をシリコーンヒドロゲルコンタクトレンズの表面上に形成すること、この熱架橋しうる親水性ポリマー材料のトップ層を持つシリコーンヒドロゲルコンタクトレンズをレンズパッケージ中でパッケージング溶液に浸すこと；及びレンズパッケージを密閉することを含む、請求項９に記載の方法。
【請求項１２】
シリコーンヒドロゲルコンタクトレンズが、０．１％〜１０％（重量％）の反応性ビニルモノマー［（メタ）アクリル酸アミノ−Ｃ２−Ｃ６アルキル、（メタ）アクリル酸Ｃ１−Ｃ６アルキルアミノ−Ｃ２−Ｃ６アルキル、アリルアミン、ビニルアミン、アミノ−Ｃ２−Ｃ６アルキル（メタ）アクリルアミド、Ｃ１−Ｃ６アルキルアミノ−Ｃ２−Ｃ６アルキル（メタ）アクリルアミド、アクリル酸、Ｃ１−Ｃ１２アルキルアクリル酸、Ｎ，Ｎ−２−アクリルアミドグリコール酸、β−メチル−アクリル酸、α−フェニルアクリル酸、β−アクリルオキシプロピオン酸、ソルビン酸、アンゲリカ酸、ケイ皮酸、１−カルボキシ−４−フェニル−１，３−ブタジエン、イタコン酸、シトラコン酸、メサコン酸、グルタコン酸、アコニット酸、マレイン酸、フマル酸、トリカルボキシエチレン、及びこれらの組合せよりなる群から選択される］を含むシリコーンヒドロゲルレンズ配合物を重合することにより製造される、請求項９に記載の方法。
【請求項１３】
シリコーンヒドロゲルコンタクトレンズが、アミノ及び／又はカルボキシル基を包含する反応性ベースコーティングを含む、請求項９に記載の方法。
【請求項１４】
反応性ベースコーティングが、少なくとも１層のペンダントアミノ基及び／又はカルボキシル基を有する反応性ポリマーを含み、そしてシリコーンヒドロゲルコンタクトレンズを反応性ポリマーの溶液と接触させることにより得られる、請求項１３に記載の方法［ここで、この反応性ポリマーは、アミノ−Ｃ１〜Ｃ４アルキル（メタ）アクリルアミド、（メタ）アクリル酸アミノ−Ｃ１〜Ｃ４アルキル、Ｃ１〜Ｃ４アルキルアミノ−Ｃ１〜Ｃ４アルキル（メタ）アクリルアミド、（メタ）アクリル酸Ｃ１〜Ｃ４アルキルアミノ−Ｃ１〜Ｃ４アルキル、アリルアミン、又はビニルアミンのホモポリマー；ポリエチレンイミン；ペンダントアミノ基を持つポリビニルアルコール；直鎖又は分岐のポリアクリル酸；Ｃ１〜Ｃ１２アルキルアクリル酸のホモポリマー；アミノ−Ｃ２〜Ｃ４アルキル（メタ）アクリルアミド、（メタ）アクリル酸アミノ−Ｃ２〜Ｃ４アルキル、Ｃ１〜Ｃ４アルキルアミノ−Ｃ２〜Ｃ４アルキル（メタ）アクリルアミド、（メタ）アクリル酸Ｃ１〜Ｃ４アルキルアミノ−Ｃ２〜Ｃ４アルキル、アクリル酸、Ｃ１〜Ｃ１２アルキルアクリル酸、マレイン酸、及び／又はフマル酸と、少なくとも１種の非反応性親水性ビニルモノマー（好ましくは、アクリルアミド、Ｎ，Ｎ−ジメチル（メタ）アクリルアミド、Ｎ−ビニルピロリドン、メタクリル酸グリセロール、Ｎ，Ｎ−２−アクリルアミドグリコール酸、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、１−ｎ−プロピル−３−メチレン−２−ピロリドン、１−ｎ−プロピル−５−メチレン−２−ピロリドン、１−イソプロピル−３−メチレン−２−ピロリドン、１−イソプロピル−５−メチレン−２−ピロリドン、１−ｎ−ブチル−３−メチレン−２−ピロリドン、１−tert−ブチル−３−メチレン−２−ピロリドン、（メタ）アクリル酸２−ヒドロキシエチル、（メタ）アクリル酸ヒドロキシプロピル、（メタ）アクリロイルオキシエチルホスホリルコリン、１５００ダルトン以下の重量平均分子量を有するＣ１−Ｃ４−アルコキシポリエチレングリコール（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、ビニルアルコール（コポリマー中の酢酸ビニルの加水分解型）、及びこれらの組合せよりなる群から選択される）とのコポリマー；カルボキシル含有セルロース；ヒアルロナート；コンドロイチン硫酸；ポリ（グルタミン酸）；ポリ（アスパラギン酸）；又はこれらの組合せである］。
【請求項１５】
ベースコーティングを形成するための反応性ポリマーが、ポリアクリル酸、ポリメタクリル酸、ポリ（Ｃ２−Ｃ１２アルキルアクリル酸）、ポリ［アクリル酸−co−メタクリル酸］、ポリ［Ｃ２−Ｃ１２アルキルアクリル酸−co−（メタ）アクリル酸］、ポリ（Ｎ，Ｎ−２−アクリルアミドグリコール酸）、ポリ［（メタ）アクリル酸−co−アクリルアミド］、ポリ［（メタ）アクリル酸−co−ビニルピロリドン］、ポリ［Ｃ２−Ｃ１２アルキルアクリル酸−co−アクリルアミド］、ポリ［Ｃ２−Ｃ１２アルキルアクリル酸−co−ビニルピロリドン］、加水分解されたポリ［（メタ）アクリル酸−co−酢酸ビニル］、加水分解されたポリ［Ｃ２−Ｃ１２アルキルアクリル酸−co−酢酸ビニル］、ポリエチレンイミン（ＰＥＩ）、ポリアリルアミン塩酸塩（ＰＡＨ）ホモ−若しくはコポリマー、ポリビニルアミン  ホモ−若しくはコポリマー、又はこれらの組合せである、請求項１３に記載の方法。
【請求項１６】
反応性ポリマーが、水と１種以上の有機溶媒との混合物、有機溶媒、又は１種以上の有機溶媒の混合物に溶解される、請求項１４又は１５に記載の方法。
【請求項１７】
コンタクトレンズ上の反応性ベースコーティングが、少なくとも１種のアミノ含有又はカルボキシル含有ビニルモノマーをプラズマの影響下で重合させることにより得られる、請求項１３に記載の方法。
【請求項１８】
請求項１〜１７のいずれか１項に記載の方法により得られるシリコーンヒドロゲルコンタクトレンズ製品であって、このシリコーンヒドロゲルコンタクトレンズが、少なくとも４０barrerの酸素透過度；１．５MPa以下の弾性率；完全に水和すると１８％〜７０％（重量％）の含水量；及びこれらの組合せよりなる群から選択される、少なくとも１つの特性を有する製品。
【請求項１９】
滅菌及び密閉したレンズパッケージを含む眼用レンズ製品であって、ここで、
レンズパッケージは、オートクレーブ処理後レンズパッケージング溶液及びそこに浸した直ぐに使用できるシリコーンヒドロゲルコンタクトレンズを含み、
直ぐに使用できるシリコーンヒドロゲルコンタクトレンズは、アミノ基及び／又はカルボキシル基を元のシリコーンヒドロゲルコンタクトレンズの表面上及び／又は表面近傍に有する元のシリコーンヒドロゲルコンタクトレンズを、水溶性で熱架橋しうる親水性ポリマー材料を含有するオートクレーブ処理前パッケージング溶液中でオートクレーブ処理することにより得られる架橋親水性コーティングを含み、
熱架橋しうる親水性ポリマー材料は、（ｉ）エピクロロヒドリン官能化ポリアミン又はポリアミドアミンから誘導された、２０％〜９５％（重量％）の第１のポリマー鎖、（ii）アミノ基、カルボキシル基、チオール基、及びこれらの組合せよりなる群から選択される少なくとも１個の反応性官能基を有する少なくとも１種の親水性増強剤から誘導された、５％〜８０％（重量％）の親水性部分又は第２のポリマー鎖、並びに（iii）第１のポリマー鎖の一部、又は第１のポリマー鎖に共有結合したペンダント若しくは末端基であるアゼチジニウム基を含み、
熱架橋しうる親水性ポリマー材料は、元のシリコーンヒドロゲルコンタクトレンズに、それぞれ元のシリコーンヒドロゲルコンタクトレンズの表面上及び／又は表面近傍の１個のアミノ又はカルボキシル基と、熱架橋しうる親水性ポリマー材料の１個のアゼチジニウム基との間に形成される第１の共有結合を介して共有結合しており、そして
このオートクレーブ処理後パッケージング溶液は、６．０〜８．５のｐＨを維持するのに充分な量で少なくとも１種の緩衝剤を含み、２００〜４５０ミリオスモル（mOsm）の張度及び２５℃で１センチポアズ〜２０センチポアズの粘度を有しており、
オートクレーブ処理後パッケージング溶液は、オートクレーブ処理後の熱架橋しうる親水性ポリマー材料の加水分解産物であるポリマー湿潤材料を含み、
直ぐに使用できるシリコーンヒドロゲルコンタクトレンズは、９０度以下の平均水接触角を有することを特徴とする、表面親水性／湿潤性を有する、製品。
【請求項２０】
親水性増強剤が、１個以上のアミノ、カルボキシル及び／又はチオール基を有する親水性ポリマーであり、そしてここで、親水性増強剤としての親水性ポリマー中のアミノ、カルボキシル又はチオール基を有するモノマー単位の含量は、親水性ポリマーの総重量に基づいて、４０％未満（重量％）未満である、請求項１９に記載の眼用レンズ製品。
【請求項２１】
親水性増強剤としての親水性ポリマーが、１個だけのアミノ、カルボキシル又はチオール基を有するポリエチレングリコール；２個の末端アミノ、カルボキシル及び／又はチオール基を持つポリエチレングリコール；１個以上のアミノ、カルボキシル及び／又はチオール基を持つマルチアームポリエチレングリコール；１個以上のアミノ、カルボキシル及び／又はチオール基を持つポリエチレングリコールデンドリマーである、請求項２０に記載の眼用レンズ製品。
【請求項２２】
親水性増強剤としての親水性ポリマーが、（１）６０％以下（重量％）の少なくとも１種の反応性ビニルモノマー並びに（２）少なくとも１種の非反応性親水性ビニルモノマー及び／又は少なくとも１種のホスホリルコリン含有ビニルモノマーを含む組成物の重合産物であるコポリマー；あるいはその組合せである、請求項２０に記載の眼用レンズ製品［ここで、
反応性ビニルモノマーは、（メタ）アクリル酸アミノ−Ｃ１−Ｃ６アルキル、（メタ）アクリル酸Ｃ１−Ｃ６アルキルアミノ−Ｃ１−Ｃ６アルキル、アリルアミン、ビニルアミン、アミノ−Ｃ１−Ｃ６アルキル（メタ）アクリルアミド、Ｃ１−Ｃ６アルキルアミノ−Ｃ１−Ｃ６アルキル（メタ）アクリルアミド、アクリル酸、Ｃ１−Ｃ１２アルキルアクリル酸、Ｎ，Ｎ−２−アクリルアミドグリコール酸、β−メチル−アクリル酸、α−フェニルアクリル酸、β−アクリルオキシプロピオン酸、ソルビン酸、アンゲリカ酸、ケイ皮酸、１−カルボキシ−４−フェニル−１，３−ブタジエン、イタコン酸、シトラコン酸、メサコン酸、グルタコン酸、アコニット酸、マレイン酸、フマル酸、トリカルボキシエチレン、及びこれらの組合せよりなる群から選択され；
非反応性親水性ビニルモノマーは、アクリルアミド、メタクリルアミド、Ｎ，Ｎ−ジメチルアクリルアミド、Ｎ，Ｎ−ジメチルメタクリルアミド、Ｎ−ビニルピロリドン、メタクリル酸Ｎ，Ｎ−ジメチルアミノエチル、アクリル酸Ｎ，Ｎ−ジメチルアミノエチル、Ｎ，Ｎ−ジメチルアミノプロピルメタクリルアミド、Ｎ，Ｎ−ジメチルアミノプロピルアクリルアミド、メタクリル酸グリセロール、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸２−ヒドロキシエチル、（メタ）アクリル酸ヒドロキシプロピル、１５００ダルトン以下の重量平均分子量を有するＣ１−Ｃ４−アルコキシポリエチレングリコール（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、ビニルアルコール（コポリマー中の酢酸ビニルの加水分解型）、及びこれらの組合せよりなる群から選択される］。
【請求項２３】
親水性増強剤としての親水性ポリマーが、アクリルアミド、Ｎ，Ｎ−ジメチルアクリルアミド、Ｎ−ビニルピロリドン、Ｎ−ビニル−Ｎ−メチルアセトアミド、（メタ）アクリル酸グリセロール、（メタ）アクリル酸ヒドロキシエチル、Ｎ−ヒドロキシエチル（メタ）アクリルアミド、（メタ）アクリロイルオキシエチルホスホリルコリン、４００ダルトン以下の重量平均分子量を有するＣ１−Ｃ４−アルコキシポリエチレングリコール（メタ）アクリレート、ビニルアルコール、Ｎ−メチル−３−メチレン−２−ピロリドン、１−メチル−５−メチレン−２−ピロリドン、５−メチル−３−メチレン−２−ピロリドン、（メタ）アクリル酸Ｎ，Ｎ−ジメチルアミノエチル、Ｎ，Ｎ−ジメチルアミノプロピル（メタ）アクリルアミド、及びこれらの組合せよりなる群から選択される、非反応性親水性ビニルモノマーのモノアミノ−、モノカルボキシル−、ジアミノ−又はジカルボキシル末端のホモ−又はコポリマーである、請求項２０に記載の眼用レンズ製品。
【請求項２４】
親水性増強剤としての親水性ポリマーが、アミノ−又はカルボキシル含有多糖類、ヒアルロン酸、コンドロイチン硫酸、及びこれらの組合せである、請求項２０に記載の眼用レンズ製品。
【請求項２５】
親水性増強剤が、アミノ−、カルボキシル−又はチオール含有単糖類；アミノ−、カルボキシル−又はチオール含有二糖類；アミノ−、カルボキシル−又はチオール含有オリゴ糖類；及びこれらの組合せである、請求項２０に記載の眼用レンズ製品。
【請求項２６】
親水性増強剤としての親水性ポリマーの重量平均分子量ＭＷが、５００〜１，０００，０００である、請求項２０〜２４のいずれか１項に記載の眼用レンズ製品。
【請求項２７】
オートクレーブ処理前パッケージング溶液が、０．０１％〜２％（重量％）の熱架橋しうる親水性ポリマー材料を含む、請求項１９〜２５のいずれか１項に記載の眼用レンズ製品。
【請求項２８】
元のシリコーンヒドロゲルコンタクトレンズが、０．１％〜１０％（重量％）の反応性ビニルモノマー［（メタ）アクリル酸アミノ−Ｃ１−Ｃ６アルキル、（メタ）アクリル酸Ｃ１−Ｃ６アルキルアミノ−Ｃ１−Ｃ６アルキル、アリルアミン、ビニルアミン、アミノ−Ｃ１−Ｃ６アルキル（メタ）アクリルアミド、Ｃ１−Ｃ６アルキルアミノ−Ｃ１−Ｃ６アルキル（メタ）アクリルアミド、アクリル酸、Ｃ１−Ｃ１２アルキルアクリル酸、Ｎ，Ｎ−２−アクリルアミドグリコール酸、β−メチル−アクリル酸、α−フェニルアクリル酸、β−アクリルオキシプロピオン酸、ソルビン酸、アンゲリカ酸、ケイ皮酸、１−カルボキシ−４−フェニル−１，３−ブタジエン、イタコン酸、シトラコン酸、メサコン酸、グルタコン酸、アコニット酸、マレイン酸、フマル酸、トリカルボキシエチレン、及びこれらの組合せよりなる群から選択される］を含むシリコーンヒドロゲルレンズ配合物を重合することにより製造される、請求項２７に記載の眼用レンズ製品。
【請求項２９】
元のシリコーンヒドロゲルコンタクトレンズが、アミノ又はカルボキシル基を包含する反応性ベースコーティングを含む、請求項２７に記載の眼用レンズ製品。
【請求項３０】
反応性ベースコーティングが、少なくとも１層のペンダントアミノ基及び／又はカルボキシル基を有する反応性ポリマーを含み、そしてこの反応性ベースコーティングが、シリコーンヒドロゲルコンタクトレンズを反応性ポリマーの溶液と接触させることにより得られる、請求項２９に記載の眼用レンズ製品［ここで、この反応性ポリマーは、アミノ−Ｃ１〜Ｃ４アルキル（メタ）アクリルアミド、（メタ）アクリル酸アミノ−Ｃ１〜Ｃ４アルキル、Ｃ１〜Ｃ４アルキルアミノ−Ｃ１〜Ｃ４アルキル（メタ）アクリルアミド、（メタ）アクリル酸Ｃ１〜Ｃ４アルキルアミノ−Ｃ１〜Ｃ４アルキル、アリルアミン、又はビニルアミンのホモポリマー；ポリエチレンイミン；ペンダントアミノ基を持つポリビニルアルコール；直鎖又は分岐のポリアクリル酸；Ｃ１〜Ｃ１２アルキルアクリル酸のホモポリマー；アミノ−Ｃ１〜Ｃ４アルキル（メタ）アクリルアミド、（メタ）アクリル酸アミノ−Ｃ１〜Ｃ４アルキル、Ｃ１〜Ｃ４アルキルアミノ−Ｃ１〜Ｃ４アルキル（メタ）アクリルアミド、（メタ）アクリル酸Ｃ１〜Ｃ４アルキルアミノ−Ｃ１〜Ｃ４アルキル、アクリル酸、Ｃ１〜Ｃ１２アルキルアクリル酸、マレイン酸、及び／又はフマル酸と、少なくとも１種の親水性ビニルモノマー（好ましくは、アクリルアミド、Ｎ，Ｎ−ジメチル（メタ）アクリルアミド、Ｎ−ビニルピロリドン、メタクリル酸グリセロール、Ｎ，Ｎ−２−アクリルアミドグリコール酸、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、１−ｎ−プロピル−３−メチレン−２−ピロリドン、１−ｎ−プロピル−５−メチレン−２−ピロリドン、１−イソプロピル−３−メチレン−２−ピロリドン、１−イソプロピル−５−メチレン−２−ピロリドン、１−ｎ−ブチル−３−メチレン−２−ピロリドン、１−tert−ブチル−３−メチレン−２−ピロリドン、（メタ）アクリル酸２−ヒドロキシエチル、（メタ）アクリル酸ヒドロキシプロピル、ホスホリルコリン含有ビニルモノマー、１５００ダルトン以下の重量平均分子量を有するＣ１−Ｃ４−アルコキシポリエチレングリコール（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、ビニルアルコール（コポリマー中の酢酸ビニルの加水分解型）、及びこれらの組合せよりなる群から選択される）とのコポリマー；カルボキシル含有セルロース；ヒアルロナート；コンドロイチン硫酸；ポリ（グルタミン酸）；ポリ（アスパラギン酸）；又はこれらの組合せである］。
【請求項３１】
反応性ポリマーが、水と１種以上の有機溶媒との混合物、有機溶媒、又は１種以上の有機溶媒の混合物に溶解される、請求項３０に記載の眼用レンズ製品。
【請求項３２】
コンタクトレンズ上の反応性ベースコーティングが、少なくとも１種のアミノ含有又はカルボキシル含有ビニルモノマーをプラズマの影響下で重合させることにより得られる、請求項３１に記載の眼用レンズ製品。
【請求項３３】
直ぐに使用できるシリコーンヒドロゲルコンタクトレンズが、少なくとも４０barrerの酸素透過度；１．５MPa以下の弾性率；完全に水和すると１８％〜７０％（重量％）の含水量；及びこれらの組合せよりなる群から選択される、少なくとも１つの特性を有する請求項２７に記載の眼用レンズ製品。
【請求項３４】
水溶性で熱架橋しうる親水性ポリマー材料であって、
（ａ）エピクロロヒドリン官能化ポリアミン又はポリアミドアミンから誘導された、２０％〜９５％（重量％）の第１のポリマー鎖；
（ｂ）アミノ基、カルボキシル基、チオール基、及びこれらの組合せよりなる群から選択される少なくとも１個の反応性官能基を有する少なくとも１種の親水性増強剤から誘導された、５％〜８０％（重量％）の第２のポリマー鎖（ここで、第２のポリマー鎖は、それぞれエピクロロヒドリン官能化ポリアミン又はポリアミドアミンの１個のアゼチジニウム基と、親水性増強ポリマー剤の１個のアミノ、カルボキシル又はチオール基との間に形成される１個以上の共有結合を介して第１のポリマー鎖に共有結合している）；並びに
（ｃ）第１のポリマー鎖の一部、又は第１のポリマー鎖に共有結合したペンダント基であるアゼチジニウム基を含む材料。
【請求項３５】
親水性増強ポリマー剤が、１個以上のアミノ、カルボキシル及び／又はチオール基を有する親水性ポリマーであり、親水性増強剤としての親水性ポリマー中のアミノ、カルボキシル又はチオール基の含量が、親水性ポリマーの総重量に基づいて、４０％（重量％）未満である、請求項３４に記載の親水性ポリマー材料。
【請求項３６】
親水性増強剤としての親水性ポリマーが、１個だけのアミノ、カルボキシル又はチオール基を有するポリエチレングリコール；２個の末端アミノ、カルボキシル及び／又はチオール基を持つポリエチレングリコール；１個以上のアミノ、カルボキシル及び／又はチオール基を持つマルチアームポリエチレングリコール；１個以上のアミノ、カルボキシル及び／又はチオール基を持つポリエチレングリコールデンドリマーである、請求項３４又は３５に記載の親水性ポリマー材料。
【請求項３７】
親水性増強剤としての親水性ポリマーが、（１）６０％以下（重量％）の少なくとも１種の反応性ビニルモノマー並びに（２）少なくとも１種の非反応性親水性ビニルモノマー及び／又は少なくとも１種のホスホリルコリン含有ビニルモノマーを含む組成物の重合産物であるコポリマー；あるいはその組合せである、請求項３４又は３５に記載の親水性ポリマー材料［ここで、
反応性ビニルモノマーは、（メタ）アクリル酸アミノ−Ｃ１−Ｃ６アルキル、（メタ）アクリル酸Ｃ１−Ｃ６アルキルアミノ−Ｃ１−Ｃ６アルキル、アリルアミン、ビニルアミン、アミノ−Ｃ１−Ｃ６アルキル（メタ）アクリルアミド、Ｃ１−Ｃ６アルキルアミノ−Ｃ１−Ｃ６アルキル（メタ）アクリルアミド、アクリル酸、Ｃ１−Ｃ１２アルキルアクリル酸、Ｎ，Ｎ−２−アクリルアミドグリコール酸、β−メチル−アクリル酸、α−フェニルアクリル酸、β−アクリルオキシプロピオン酸、ソルビン酸、アンゲリカ酸、ケイ皮酸、１−カルボキシ−４−フェニル−１，３−ブタジエン、イタコン酸、シトラコン酸、メサコン酸、グルタコン酸、アコニット酸、マレイン酸、フマル酸、トリカルボキシエチレン、及びこれらの組合せよりなる群から選択され；
非反応性親水性ビニルモノマーは、アクリルアミド、メタクリルアミド、Ｎ，Ｎ−ジメチルアクリルアミド、Ｎ，Ｎ−ジメチルメタクリルアミド、Ｎ−ビニルピロリドン、メタクリル酸Ｎ，Ｎ−ジメチルアミノエチル、アクリル酸Ｎ，Ｎ−ジメチルアミノエチル、Ｎ，Ｎ−ジメチルアミノプロピルメタクリルアミド、Ｎ，Ｎ−ジメチルアミノプロピルアクリルアミド、メタクリル酸グリセロール、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸２−ヒドロキシエチル、（メタ）アクリル酸ヒドロキシプロピル、１５００ダルトン以下の重量平均分子量を有するＣ１−Ｃ４−アルコキシポリエチレングリコール（メタ）アクリレート、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、ビニルアルコール（コポリマー中の酢酸ビニルの加水分解型）、及びこれらの組合せよりなる群から選択される］。
【請求項３８】
親水性増強剤としての親水性ポリマーが、アクリルアミド、Ｎ，Ｎ−ジメチルアクリルアミド、Ｎ−ビニルピロリドン、Ｎ−ビニル−Ｎ−メチルアセトアミド、（メタ）アクリル酸グリセロール、（メタ）アクリル酸ヒドロキシエチル、Ｎ−ヒドロキシエチル（メタ）アクリルアミド、（メタ）アクリロイルオキシエチルホスホリルコリン、４００ダルトン以下の重量平均分子量を有するＣ１−Ｃ４−アルコキシポリエチレングリコール（メタ）アクリレート、ビニルアルコール、Ｎ−メチル−３−メチレン−２−ピロリドン、１−メチル−５−メチレン−２−ピロリドン、５−メチル−３−メチレン−２−ピロリドン、（メタ）アクリル酸Ｎ，Ｎ−ジメチルアミノエチル、Ｎ，Ｎ−ジメチルアミノプロピル（メタ）アクリルアミド、及びこれらの組合せよりなる群から選択される、非反応性親水性ビニルモノマーのモノアミノ−、モノカルボキシル−、ジアミノ−又はジカルボキシル末端のホモ−又はコポリマーである、請求項３４又は３５に記載の親水性ポリマー材料。